(57)【要約】      （修正有）【課題】加硫ゴム組成物を含むトレッドを含有する空気入りタイヤ。【解決手段】エラストマー１００重量部あたりの重量部（ｐｈｒ）として示した場合、（Ａ）６０〜９５ｐｈｒの溶液重合スチレン−ブタジエンゴム、ここで、前記溶液重合スチレン−ブタジエンゴムの結合スチレン含量は３５〜４５重量％であり、ビニル１，２含量はブタジエン含量に基づき１５〜３０重量％であり、および、Ｔｇは約−４０℃〜約−２０℃であり；（Ｂ）Ｔｇが−９５℃〜−１０５℃のシス−１，４ポリブタジエンを５〜４０ｐｈｒ；（Ｃ）５０〜１５０ｐｈｒのシリカ；（Ｄ）３０〜７０ｐｈｒのプロセスオイル；および、（Ｅ）０．５〜２０ｐｈｒの硫黄含有有機ケイ素化合物、を含む。【選択図】なし【特許請求の範囲】
【請求項１】
加硫ゴム組成物を含むトレッドを含有する空気入りタイヤであって、前記加硫ゴム組成物は、エラストマー１００重量部あたりの重量部（ｐｈｒ）として示した場合、
（Ａ）６０〜９５ｐｈｒの溶液重合スチレン−ブタジエンゴム、ここで、前記溶液重合スチレン−ブタジエンゴムの結合スチレン含量は３５〜４５重量％であり、ビニル１，２含量はブタジエン含量に基づき１５〜３０重量％であり、Ｔｇは約−４０℃〜約−２０℃である；
（Ｂ）５〜４０ｐｈｒの、Ｔｇが−９５℃〜−１０５℃のシス−１，４ポリブタジエン；
（Ｃ）５０〜１５０ｐｈｒのシリカ；
（Ｄ）３０〜７０ｐｈｒのプロセスオイル；および、
（Ｅ）０．５〜２０ｐｈｒの硫黄含有有機ケイ素化合物、
を含む、前記タイヤ。
【請求項２】
前記スチレン−ブタジエンゴムの結合スチレン含量は、３８〜４２重量％である、請求項１に記載の空気入りタイヤ。
【請求項３】
前記スチレン−ブタジエンゴムのビニル１，２含量は、ブタジエン含量に基づき２０〜２５重量％である、請求項１に記載の空気入りタイヤ。
【請求項４】
前記加硫ゴム組成物は、カーボンブラック、スターチ／可塑剤の複合材、および、架橋粒状ポリマーゲルから選択される充填剤を、１〜３０ｐｈｒでさらに含む、請求項１に記載の空気入りタイヤ。
【請求項５】
前記プロセスオイルは、多環式芳香族含量が３重量％未満（ＩＰ３４６法によって測定）の低ＰＣＡプロセスオイルを含み、前記低ＰＣＡオイルは、軽度抽出溶媒和物（ＭＥＳ）、処理留出物芳香族系抽出物（ＴＤＡＥ）、または、重ナフテン系オイルから選択される、請求項１に記載の空気入りタイヤ。
【請求項６】
前記低ＰＣＡオイルは、軽度抽出溶媒和物（ＭＥＳ）を含む、請求項５に記載の空気入りタイヤ。
【請求項７】
前記低ＰＣＡオイルは、処理留出物芳香族系抽出物（ＴＤＡＥ）を含む、請求項５に記載の空気入りタイヤ。
【請求項８】
前記充填剤は、スターチ／可塑剤の複合材を含む、請求項４に記載の空気入りタイヤ。
【請求項９】
前記充填剤は、架橋粒状ポリマーゲルを含む、請求項２に記載の空気入りタイヤ。
【請求項１０】
前記硫黄含有有機ケイ素化合物は、式：Ｚ−Ａｌｋ−Ｓｎ−Ａｌｋ−Ｚの化合物を含む、請求項１に記載の空気入りタイヤ
［式中、Ｚは、以下の群：
【化１】
2006083393.tif 000009
より選択され、ここで、Ｒ６は、炭素原子１〜４個のアルキル基、シクロヘキシルまたはフェニルであり；Ｒ７は、炭素原子１〜８個のアルコキシ、または、炭素原子５〜８個のシクロアルコキシであり；Ａｌｋは、炭素原子１〜１８個の２価の炭化水素であり、ｎは、整数２〜８である］。
【請求項１１】
前記硫黄含有有機ケイ素化合物は、３，３’−ビス（トリエトキシシリルプロピル）二硫化物、または、３，３’−ビス（トリエトキシシリルプロピル）四硫化物の少なくとも１種を含む、請求項８に記載の空気入りタイヤ。
【請求項１２】
前記硫黄含有有機ケイ素化合物は、式：Ｇ−Ｃ（＝Ｏ）−Ｓ−ＣＨ２ＣＨ２ＣＨ２ＳｉＸ３の化合物を含む、請求項１に記載の空気入りタイヤ［式中、Ｘはそれぞれ、独立して選択されたＲＯ−基であり、ここにおいて、Ｒは、それぞれ独立して、水素、アルキル（不飽和を含んでもよいし、含まなくてもよい）、アルケニル基、アリール基、および、アラルキル基からなる群より選択され、このような成分（ただし水素を除く）は、１〜１８個の炭素原子を含み、Ｇは、炭素原子６〜８個の１価アルキルである］。
【請求項１３】
前記硫黄含有有機ケイ素化合物は、３−（オクタノイルチオ）−１−プロピルトリエトキシシランを含む、請求項１２に記載の空気入りタイヤ。
【請求項１４】
前記溶液重合スチレン−ブタジエンゴムは、少なくとも部分的にケイ素がカップリングされている、請求項１に記載の空気入りタイヤ。
【請求項１５】
前記硫黄含有有機ケイ素化合物は、式ＩＩまたはＩＩＩ：
【化２】
2006083393.tif 000010
で示される化合物の少なくとも１種を含む、請求項１に記載の空気入りタイヤ
［式中：Ｒは、メチルまたはエチル基であり；Ｒ’は、同一または異なって、Ｃ９〜Ｃ３０の分岐状または非分岐状の１価アルキルまたはアルケニル基、アリール基、アラルキル基、分岐状または非分岐状のＣ２〜Ｃ３０のアルキルエーテル基、分岐状または非分岐状のＣ２〜Ｃ３０のアルキルポリエーテル基、または、Ｒ’”３Ｓｉ（ここで、Ｒ’”は、Ｃ１〜Ｃ３０の分岐状または非分岐状のアルキルまたはアルケニル基、アラルキル基またはアリール基である）であり、Ｒ”は、分岐状または非分岐状の、飽和または不飽和の、脂肪族、芳香族、または、脂肪族／芳香族混合型の２価Ｃ１〜Ｃ３０の炭化水素基であり；
Ｘは、ＳＨである（ここで、ｎ＝１、ｍ＝１）、Ｓ（ここで、ｎ＝２、ｍ＝１〜１０）およびそれらの混合物、Ｓ（Ｃ＝＝Ｏ）−Ｒ’”（ここで、ｎ＝１、ｍ＝１）、または、Ｈ（ここで、ｎ＝１、ｍ＝１）；
Ｒ”は、ＣＨ２、ＣＨ２ＣＨ２、ＣＨ２ＣＨ２ＣＨ２、ＣＨ２ＣＨ２ＣＨ２ＣＨ２、ＣＨ（ＣＨ３）、ＣＨ２ＣＨ（ＣＨ３）、Ｃ（ＣＨ３）２、ＣＨ（Ｃ２Ｈ５）、ＣＨ２ＣＨ２ＣＨ（ＣＨ３）、ＣＨ２ＣＨ（ＣＨ３）ＣＨ２、または、
【化３】
2006083393.tif 000011
を意味してもよい］。
【請求項１６】
前記硫黄含有有機ケイ素化合物は、式ＩＩ（式中、Ｒはエチルであり、Ｒ’はＣ１２〜Ｃ１４アルキルであり、Ｒ”はＣＨ２ＣＨ２ＣＨ２であり、ＸはＳＨであり、ｎは１であり、ｍは１である）で示される化合物を含む、請求項１５に記載の空気入りタイヤ。
【請求項１７】
加硫ゴム組成物を含むトレッドを含有する空気入りタイヤであって、前記加硫ゴム組成物は、エラストマー１００重量部あたりの重量部（ｐｈｒ）として示した場合、
（Ａ）６０〜９５ｐｈｒの溶液重合スチレン−ブタジエンゴム、ここで、前記溶液重合スチレン−ブタジエンゴムの結合スチレン含量は３５〜４５重量％であり、ビニル１，２含量はブタジエン含量に基づき１５〜３０重量％であり、Ｔｇは約−４０℃〜約−２０℃である；
（Ｂ）５〜４０ｐｈｒの、Ｔｇが−９５℃〜−１０５℃のシス−１，４ポリブタジエン；
（Ｃ）５０〜１５０ｐｈｒのシリカ；
（Ｄ）多環式芳香族含量が３重量％未満（ＩＰ３４６法によって測定）の低ＰＣＡプロセスオイルを含むプロセスオイルを３０〜７０ｐｈｒ；および、
（Ｅ）０．５〜２０ｐｈｒの硫黄含有有機ケイ素化合物、ここで、前記硫黄含有有機ケイ素化合物は、３，３’−ビス（トリエトキシシリルプロピル）二硫化物、３，３’−ビス（トリエトキシシリルプロピル）四硫化物、３−（オクタノイルチオ）−１−プロピルトリエトキシシラン、または、式ＩＩ：
【化４】
2006083393.tif 000012
で示される化合物［式中、Ｒはエチルであり、Ｒ’はＣ１２〜Ｃ１４アルキルであり、Ｒ”は、ＣＨ２ＣＨ２ＣＨ２であり、ＸはＳＨであり、ｎは１であり、ｍは１である］から選択される化合物の少なくとも１種を含む、
を含む、前記タイヤ。
【請求項１８】
前記低ＰＣＡオイルは、軽度抽出溶媒和物（ＭＥＳ）、処理留出物芳香族系抽出物（ＴＤＡＥ）、または、重ナフテン系オイルから選択される、請求項１７に記載の空気入りタイヤ。
【発明の詳細な説明】
【技術分野】
【０００１】
本発明は、不混和性のゴムブレンドおよびシリカを含むトレッドを含有する空気入りタイヤに関する。
【背景技術】
【０００２】
タイヤに、優れたウェットスキッドレジスタンス、低いローリングレジスタンス、および、優れた耐摩耗性を付与することが極めて望ましい。従来、タイヤのウェットスキッドレジスタンスおよびトラクション特性を犠牲にすることなくタイヤの耐摩耗性を改善することは極めて困難であった。これらの特性は、かなりの程度、タイヤ製造に用いられたゴムの動的粘弾性に依存する。
【０００３】
従来、タイヤトレッドのゴムコンパウンドの製造において、タイヤのローリングレジスタンスを減少させ、トレッド耐摩耗性を改善するために、高い弾性反撥を有するゴムが利用されてきた。一方で、タイヤトレッドにおいて、タイヤのウェットスキッドレジスタンスを増加させるために、大きいエネルギー損失に耐えるゴムが一般的に利用されてきた。これら２種の粘弾性が異なる特性のバランスをとるために、タイヤトレッドには、通常、様々なタイプの合成および天然ゴムの混合物が利用される。例えば、スチレン−ブタジエンゴムとポリブタジエンゴムの様々な混合物が自動車のタイヤトレッドのためのゴム状材料として一般的に用いられている。
【発明の開示】
【課題を解決するための手段】
【０００４】
発明の要約
本発明の目的は、加硫ゴム組成物を含むトレッドを含有する空気入りタイヤであって、前記加硫ゴム組成物は、エラストマー１００重量部あたりの重量部（ｐｈｒ）として示した場合、
（Ａ）６０〜９５ｐｈｒの溶液重合スチレン−ブタジエンゴム、ここで、前記溶液重合スチレン−ブタジエンゴムの結合スチレン含量は３５〜４５重量％であり、ビニル１，２含量はブタジエン含量に基づき１５〜３０重量％であり、Ｔｇは約−４０℃〜約−２０℃である；
（Ｂ）５〜４０ｐｈｒの、Ｔｇが−９５℃〜−１０５℃のシス−１，４ポリブタジエン；
（Ｃ）５０〜１５０ｐｈｒのシリカ；
（Ｄ）３０〜７０ｐｈｒのプロセスオイル；および、
（Ｅ）０．５〜２０ｐｈｒの硫黄含有有機ケイ素化合物、
を含む。
【０００５】
発明の説明
本発明の目的は、加硫ゴム組成物を含むトレッドを含有する空気入りタイヤであって、前記加硫ゴム組成物は、エラストマー１００重量部あたりの重量部（ｐｈｒ）として示した場合、
（Ａ）６０〜９５ｐｈｒの溶液重合スチレン−ブタジエンゴム、ここで、前記溶液重合スチレン−ブタジエンゴムの結合スチレン含量は３５〜４５重量％であり、ビニル１，２含量はブタジエン含量に基づき１５〜３０重量％であり、Ｔｇは約−４０℃〜約−２０℃である；
（Ｂ）５〜４０ｐｈｒの、Ｔｇが−９５℃〜−１０５℃のシス−１，４ポリブタジエン；
（Ｃ）５０〜１５０ｐｈｒのシリカ；
（Ｄ）３０〜７０ｐｈｒのプロセスオイル；および、
（Ｅ）０．５〜２０ｐｈｒの硫黄含有有機ケイ素化合物、
を含む。
【０００６】
本ゴム組成物の成分の一つは、約６０〜約９５ｐｈｒの溶液重合スチレン−ブタジエンゴム（ＳＳＢＲ）であり、ここで、前記溶液重合スチレン−ブタジエンゴムのスチレン含量は、約３５〜約４５重量％であり、１，２−ビニル含量は、コポリマーのブタジエン部分に基づき約１５〜約３０重量％であり、Ｔｇは約−２０℃〜約−４０℃である。適切な溶液重合スチレン−ブタジエンゴムは、例えば、有機炭化水素溶媒の存在下での有機リチウムの触媒作用によって製造してもよい。ゴム状ポリマー製造に用いられた重合は、典型的には、有機リチウムの開始剤をモノマーを含む有機重合媒体に添加することによって開始される。このような重合は、典型的には、連続重合技術を利用して行われる。このような連続重合において、モノマーおよび開始剤は、連続的に有機重合媒体に添加され、合成されたゴム状ポリマーは連続的に回収される。このような連続重合は、典型的には、複数のリアクターシステムで行われる。適切な重合方法は当業界既知であり、例えば、米国特許第４，８４３，１２０号；５，１３７，９９８号；５，０４７，４８３号；５，２７２，２２０号；５，２３９，００９号；５，０６１，７６５号；５，４０５，９２７号；５，６５４，３８４号；５，６２０，９３９号；５，６２７，２３７号；５，６７７，４０２号；６，１０３，８４２号；および、６，５５９，２４０号で開示されたものが挙げられる。
【０００７】
適切な溶液重合スチレン−ブタジエンゴムは、市販されており、例えば、ダウ（Ｄｏｗ）ＳＬＲ６４１０、日本ゼオン（Ｎｉｐｐｏｎ  Ｚｅｏｎ）ＮＳ４２０などである。このような溶液重合スチレン−ブタジエンゴムは、スズまたはケイ素がカップリングされていてもよく、これらは当業界既知である。一実施形態において、適切なＳＳＢＲは、少なくとも部分的にケイ素がカップリングされていてもよい。
【０００８】
本ゴム組成物のその他の成分は、約１０〜約９０ｐｈｒのポリブタジエンである。適切なポリブタジエンゴムは、例えば、１，３−ブタジエンの有機溶液重合によって製造することもできる。ＢＲは、例えばシス１，４−含量が少なくとも９０％、ガラス転移温度Ｔｇが−９５〜−１０５℃の範囲という特徴を都合よく有し得る。適切なポリブタジエンゴムは、市販されており、例えばグッドイヤー（Ｇｏｏｄｙｅａｒ）製のブデン（Ｂｕｄｅｎｅ）（Ｒ）１２０７などである。
【０００９】
エラストマーまたはエラストマー組成物のガラス転移温度またはＴｇの記載は、本発明において言及される場合、それぞれエラストマーまたはエラストマー組成物の、その未硬化状態におけるガラス転移温度、または、エラストマー組成物の場合においては、場合によっては硬化状態におけるガラス転移温度を示す。Ｔｇは、示差走査熱量計（ＤＳＣ）によって、１０℃／分の温度増加速度で、ピークの中心点として適切に決定することができる。
【００１０】
一形態において、本発明において特定された組成物の適切なＳＳＢＲと適切なポリブタジエンを使用することにより、少なくとも２種のエラストマー相を有するゴム組成物が生じ得る。
【００１１】
より特定には、５〜４０重量％のエラストマーは、−９５℃より低いＴｇを有する可能性があり、すなわちシス１，４−ポリブタジエンであり、および、６０〜９５重量％のエラストマーは、−４０℃より高いＴｇを有する可能性があり、すなわちスチレン−ブタジエンコポリマーである。
【００１２】
この様式において、本発明において、温度範囲約−１２０℃〜約１０℃での、本ゴム組成物の硬化温度に対する損失正接のグラフ表示またはプロットにおけるそれら個々の損失正接ピークで示されるように、比較的低いＴｇのシス１，４−ポリブタジエンエラストマーは、高いＴｇのスチレン−ブタジエンコポリマーエラストマーとは比較的不相容性であると考えられている。
【００１３】
従って、本ゴム組成物のエラストマーは、少なくとも２つの相で存在する可能性があり、この２つの相は、シス１，４ポリブタジエン相と追加の相で構成され、追加の相は、前記スチレン／ブタジエン、および／または、スズまたはケイ素がカップリングされているスチレン−ブタジエン相で構成される。
【００１４】
特に、本発明のゴム組成物に関する、広い範囲−１００℃〜１０℃での温度曲線に対する損失正接のグラフプロットにより、曲線中に２つのピークが生じる可能性があり、１つのピークは、比較的低い温度範囲−１１０℃〜−７０℃にその頂点があり、第二のピークは、より高い温度範囲−３５℃〜＋１０℃にその頂点がある。
【００１５】
従って、エラストマーの不相容性の一つの指標は、硫黄加硫したエラストマー組成物に関する二重の損失正接ピークの存在である。それらの曲線に包含されたピーク内の損失正接値は、当業者周知の手順による加硫したコンパウンドの動的機械試験によって決定することができる。
【００１６】
従って、加硫した配合ゴム組成物は、上述の温度範囲内で少なくとも２つの損失正接ピークを示す可能性がある。加硫した配合ゴムに関して、本発明においては、低いＴｇのエラストマー（例えばシス１，４−ポリブタジエン）での、より低い温度（例えば−１００℃〜−５０℃）での損失正接ピークの組合せは、改善された磨耗特性（すなわちタイヤの改善されたトレッド磨耗）への耐性の促進を示している場合があり、それと共に、高いＴｇエラストマー（例えばＳＢＲ）によって示されたより高い温度（例えば−３０℃〜１０℃）での第二の損失正接ピークは、約−３０℃〜約０℃の範囲の温度でのより高いヒステリシス（すなわちより高いタイヤトレッドトラクション）の促進を示している場合があると考えられ、これらは全て、特にタイヤトレッドに関して、上述の温度範囲−９０℃〜１０℃内で単一の損失正接ピークのみを示す加硫ゴム組成物より優れた上述の磨耗耐性とトラクション特性とのバランスを示している。
【００１７】
本ゴム組成物は、場合により、０〜約２０ｐｈｒの３，４−ポリイソプレンゴムを含んでもよい。３，４−ポリイソプレンゴム（３，４−ＰＩ）は、タイヤトレッド組成物に用いられる場合、タイヤのトラクションを増強する目的で有利であると考えられている。３，４−ＰＩは、米国特許第５，０８７，６６８号（参照により本発明に加入させる）でより詳細に説明されている。
【００１８】
本ゴム組成物はまた、３０〜７０ｐｈｒのプロセスオイルを含んでもよい。プロセスオイルは、油展のためのオイルとして本ゴム組成物に包含されてもよく、一般的には、エラストマーを油展するために用いられる。プロセスオイルはまた、ゴムの混合中に直接オイルを添加することによって本ゴム組成物に包含されてもよい。用いられたプロセスオイルとしては、エラストマー中に存在する油展オイル、および、混合中に添加されたプロセスオイルの両方が挙げられる。適切なプロセスオイルとしては、当業界既知の様々なオイルが挙げられ、例えば、芳香族系オイル、パラフィン系オイル、ナフテン系オイル、および、低ＰＣＡオイルであり、これらとしては例えばＭＥＳ、ＴＤＡＥ、および、重ナフテン系オイルである。
【００１９】
一実施形態において、本ゴム組成物は、低ＰＣＡオイルを含む。適切な低ＰＣＡオイルとしては、これらに限定されないが、軽度抽出溶媒和物（ＭＥＳ）、処理留出物芳香族系抽出物（ＴＤＡＥ）、および、重ナフテン系オイルが挙げられ、これらは当業界既知である；例えば、以下を参照：米国特許第５，５０４，１３５号；６，１０３，８０８号；６，３９９，６９７号；６，４１０，８１６号；６，２４８，９２９号；６，１４６，５２０号；米国公開出願第２００１／０００２３３０７号；２００２／００００２８０号；２００２／００４５６９７号；２００１／０００７０４９号；ＥＰ０８３９８９１；ＪＰ２００２０９７３６９；ＥＳ２１２２９１７。一般的に、適切な低ＰＣＡオイルとしては、ガラス転移温度Ｔｇが約−４０℃〜約−８０℃の範囲のものが挙げられる。ＭＥＳオイルは、一般的に、約−５７℃〜約−６３℃の範囲Ｔｇを有する。ＴＤＡＥオイルは、一般的に、約−４４℃〜約−５０℃の範囲のＴｇを有する。重ナフテン系オイルは、一般的に、約−４２℃〜約−４８℃の範囲のＴｇを有する。
【００２０】
適切な低ＰＣＡオイルとしては、多環式芳香族含量が３重量％未満（ＩＰ３４６法によって決定された）のものが挙げられる。ＩＰ３４６法の手順は、以下を参照してもよい：Ｓｔａｎｄａｒｄ  Ｍｅｔｈｏｄｓ  ｆｏｒ  Ａｎａｌｙｓｉｓ  ＆  Ｔｅｓｔｉｎｇ  ｏｆ  Ｐｅｔｒｏｌｅｕｍ  ａｎｄ  Ｒｅｌａｔｅｄ  Ｐｒｏｄｕｃｔｓ、および、Ｂｒｉｔｉｓｈ  Ｓｔａｎｄａｒｄ  ２０００  Ｐａｒｔｓ，２００３年，第６２版，Ｉｎｓｔｉｔｕｔｅ  ｏｆ  Ｐｅｔｒｏｌｅｕｍ（英国）出版。
【００２１】
一実施形態において、低ＰＣＡオイルは、以下の表で明示された特性を有するＭＥＳ、ＴＤＡＥまたは重ナフテン系タイプであり得る。
【００２２】
【表１】
2006083393.tif 000002
【００２３】
一実施形態において、低ＰＣＡオイルは、ＭＥＳタイプであり、これは、主としてＣ２０〜Ｃ５０の範囲の飽和炭化水素で構成される炭化水素の複雑な組合せであり、（１）重油での蒸留物留出の溶媒抽出；または、（２）触媒存在下での、重油での蒸留物留出の水素処理；それに続いて、溶媒での脱ろうによって得られる。一実施形態において、低ＰＣＡオイルは、ベンゾ（ａ）ピレンを１ｍｇ／ｋｇ以下、および、以下の多環式芳香族炭化水素はトータルで１０ｍｇ／ｋｇ以下で含む：ベンゾ（ａ）ピレン、ベンゾ（ｅ）ピレン、ベンゾ（ａ）アントラセン、ベンゾ（ｂ）フルオランテン、ベンゾ（ｊ）フルオランテン、ベンゾ（ｋ）フルオランテン、ジベンゾ（ａ，ｈ）アントラセン、および、クリセン。
【００２４】
適切なＭＥＳオイルが、以下の名で市販されている：ＣａｔｅｎｅｘＳＮＲ［シェル（Ｓｈｅｌｌ）製］、Ｐｒｏｒｅｘ１５およびＦｌｅｘｏｎ６８３［エキソンモービル（ＥｘｘｏｎＭｏｂｉｌ）製］、ＶｉｖａＴｅｃ２００［ＢＰ製］、ＰｌａｘｏｌｅｎｅＭＳ［トータルフィナエルフ（ＴｏｔａｌＦｉｎａＥｌｆ）製］、Ｔｕｄａｌｅｎ４１６０／４２２５［Ｄａｈｌｅｋｅ製］、ＭＥＳ−Ｈ［レプソール（Ｒｅｐｓｏｌ）製］、ＭＥＳ［Ｚ８製］、および、Ｏｌｉｏ  ＭＥＳ  Ｓ２０１［アジップ（Ａｇｉｐ）製］。適切なＴＤＡＥオイルが、以下の名で市販されている：Ｔｙｒｅｘ２０［エキソンモービル製］、ＶｉｖａＴｅｃ５００、ＶｉｖａＴｅｃ１８０、および、Ｅｎｅｒｔｈｅｎｅ１８４９［ＢＰ製］、および、Ｅｘｔｅｎｓｏｉｌ１９９６［レプソール製］。適切な重ナフテン系オイルが、以下の名で市販されている：Ｓｈｅｌｌｆｌｅｘ７９４、Ｅｒｇｏｎ  Ｂｌａｃｋ  Ｏｉｌ  Ｃ１、Ｅｒｇｏｎ  Ｂｌａｃｋ  Ｏｉｌ  Ｃ２、Ｅｒｇｏｎ  Ｈ２０００、Ｃｒｏｓｓ  Ｃ２０００、Ｃｒｏｓｓ  Ｃ２４００、および、Ｓａｎ  Ｊｏａｑｕｉｎ２０００Ｌ。このようなオイルは、オイル単独でも利用でき、または、エラストマーと共に油展エラストマーの形態で利用できる。
【００２５】
成句「オレフィン系不飽和を含むゴムまたはエラストマー」は、天然ゴムと、それらの様々な未加工の形態や再生された形態の両方、同様に、様々な合成ゴムを含むものとする。本発明の説明において、用語「ゴム」および「エラストマー」は、特に他の規定がない限り交換可能に用いることができる。用語「ゴム組成物」、「配合ゴム」および「ゴムコンパウンド」は、交換可能に用いられ、様々な原料および材料とブレンドまたは混合されたゴムを意味しており、このような用語は、ゴムの混合またはゴムの混合分野における当業者には周知である。
【００２６】
加硫ゴム組成物は、約５０〜約１５０ｐｈｒのシリカを含んでもよい。
【００２７】
本ゴムコンパウンドに用いることができる、一般的に用いられるケイ素含有ピグメントとしては、一般的な発熱性および沈降ケイ素含有ピグメント（シリカ）が挙げられる。一実施形態において、沈降シリカが用いられる。本発明で用いられる一般的なケイ素含有ピグメントは、沈降シリカであり、例えば、可溶性ケイ酸塩（例えばケイ酸ナトリウム）の酸性化によって得られた沈降シリカが挙げられる。
【００２８】
このような一般的なシリカは、例えば、ＢＥＴ表面エリア（窒素ガスを用いて測定）によって特徴を示す可能性がある。一実施形態において、ＢＥＴ表面エリアは、約４０〜約６００ｍ２／ｇの範囲でもよい。その他の実施形態において、ＢＥＴ表面エリアは、約５０〜約３００ｍ２／ｇの範囲でもよい。表面エリア測定のＢＥＴ法は、Ｊｏｕｒｎａｌ  ｏｆ  ｔｈｅ  Ａｍｅｒｉｃａｎ  Ｃｈｅｍｉｃａｌ  Ｓｏｃｉｅｔｙ．６０巻，３０４頁（１９３０年）で説明されている。
【００２９】
一般的なシリカはまた、ジブチルフタレート（ＤＢＰ）の吸着値が、約１００〜約４００、あるいは約１５０〜約３００の範囲である、という特徴を示すものでもよい。
【００３０】
一般的なシリカは、最終的な平均粒度が例えば０．０１〜０．０５ミクロンの範囲（電子顕微鏡で決定された）であるが、シリカ粒子のサイズがそれより小さいものでもよいし、または、それより大きいものでもよい。
【００３１】
様々な市販のシリカを用いてもよく、このようなシリカとしては、単に本発明における例として、これらに限定されないが、例えば、ＰＰＧインダストリーズ（ＰＰＧ  Ｉｎｄｕｓｔｒｉｅｓ）から市販されている商標Ｈｉ−Ｓｉｌのシリカ（品名２１０、２４３など）；ローディア（Ｒｈｏｄｉａ）より入手可能なシリカ（例えば、品名Ｚ１１６５ＭＰおよびＺ１６５ＧＲ）、ならびに、デグサ（Ｄｅｇｕｓｓａ）ＡＧから入手可能なシリカ（例えば、品名ＶＮ２およびＶＮ３など）が挙げられる。
【００３２】
加硫ゴム組成物は、１〜３０ｐｈｒのカーボンブラック、架橋粒状ポリマーゲル、超高分子量ポリエチレン（ＵＨＭＷＰＥ）、または、可塑化デンプンを含んでもよい。
【００３３】
一般的に用いられるカーボンブラックは、一般的な充填剤として用いることができる。このようなカーボンブラックの代表例としては、Ｎ１１０、Ｎ１２１、Ｎ１３４、Ｎ２２０、Ｎ２３１、Ｎ２３４、Ｎ２４２、Ｎ２９３、Ｎ２９９、Ｓ３１５、Ｎ３２６、Ｎ３３０、Ｍ３３２、Ｎ３３９、Ｎ３４３、Ｎ３４７、Ｎ３５１、Ｎ３５８、Ｎ３７５、Ｎ５３９、Ｎ５５０、Ｎ５８２、Ｎ６３０、Ｎ６４２、Ｎ６５０、Ｎ６８３、Ｎ７５４、Ｎ７６２、Ｎ７６５、Ｎ７７４、Ｎ７８７、Ｎ９０７、Ｎ９０８、Ｎ９９０およびＮ９９１が挙げられる。これらのカーボンブラックは、ヨウ素吸着が９〜１４５ｇ／ｋｇの範囲であり、ＤＢＰ数が３４〜１５０ｃｍ３／１００ｇの範囲である。
【００３４】
その他の充填剤を本ゴム組成物に用いてもよく、このような充填剤としては、これらに限定されないが、粒状の充填剤が挙げられ、例えば、超高分子量ポリエチレン（ＵＨＭＷＰＥ）であり、粒状ポリマーゲルとしては、これらに限定されないが、米国特許第６，２４２，５３４号；６，２０７，７５７号；６，１３３，３６４号；６，３７２，８５７号；５，３９５，８９１号；または、６，１２７，４８８号で開示されたものが挙げられ、および、可塑化デンプン複合体充填剤としては、これらに限定されないが、米国特許第５，６７２，６３９号で開示されたものが挙げられる。
【００３５】
一実施形態において、タイヤトレッドで用いるための本ゴム組成物は、一般的な硫黄含有有機ケイ素化合物を含んでもよい。適切な硫黄含有有機ケイ素化合物の例は、式：Ｚ−Ａｌｋ−Ｓｎ−Ａｌｋ−Ｚで示される化合物であり、式中、Ｚは、以下の群：
【００３６】
【化１】
2006083393.tif 000003
【００３７】
より選択され、ここで、Ｒ６は、炭素原子１〜４個のアルキル基、シクロヘキシルまたはフェニルであり；Ｒ７は、炭素原子１〜８個のアルコキシ、または、炭素原子５〜８個のシクロアルコキシであり；Ａｌｋは、炭素原子１〜１８個の２価の炭化水素であり、ｎは、整数２〜８である。
【００３８】
本発明において用いることができる硫黄含有有機ケイ素化合物の特定の例としては、以下が挙げられる：３，３’−ビス（トリメトキシシリルプロピル）二硫化物、３，３’−ビス（トリエトキシシリルプロピル）二硫化物、３，３’−ビス（トリエトキシシリルプロピル）四硫化物、３，３’−ビス（トリエトキシシリルプロピル）八硫化物、３，３’−ビス（トリメトキシシリルプロピル）四硫化物、２，２’−ビス（トリエトキシシリルエチル）四硫化物、３，３’−ビス（トリメトキシシリルプロピル）三硫化物、３，３’−ビス（トリエトキシシリルプロピル）三硫化物、３，３’−ビス（トリブトキシシリルプロピル）二硫化物、３，３’−ビス（トリメトキシシリルプロピル）六硫化物、３，３’−ビス（トリメトキシシリルプロピル）八硫化物、３，３’−ビス（トリオクトキシシリルプロピル）四硫化物、３，３’−ビス（トリヘキソキシシリルプロピル）二硫化物、３，３’−ビス（トリ−２”−エチルヘキソキシシリルプロピル）三硫化物、３，３’−ビス（トリイソオクトキシシリルプロピル）四硫化物、３，３’−ビス（トリ−ｔ−ブトキシシリルプロピル）二硫化物、２，２’−ビス（メトキシジエトキシシリルエチル）四硫化物、２，２’−ビス（トリプロポキシシリルエチル）五硫化物、３，３’−ビス（トリシクロネキソキシシリルプロピル）四硫化物、３，３’−ビス（トリシクロペントキシシリルプロピル）三硫化物、２，２’−ビス（トリ−２”−メチルシクロヘキソキシシリルエチル）四硫化物、ビス（トリメトキシシリルメチル）四硫化物、３−メトキシエトキシプロポキシシリル３’−ジエトキシブトキシ−シリルプロピル四硫化物、２，２’−ビス（ジメチルメトキシシリルエチル）二硫化物、２，２’−ビス（ジメチルｓｅｃ．ブトキシシリルエチル）三硫化物、３，３’−ビス（メチルブチルエトキシシリルプロピル）四硫化物、３，３’−ビス（ジｔ−ブチルメトキシシリルプロピル）四硫化物、２，２’−ビス（フェニルメチルメトキシシリルエチル）三硫化物、３，３’−ビス（ジフェニルイソプロポキシシリルプロピル）四硫化物、３，３’−ビス（ジフェニルシクロヘキソキシシリルプロピル）二硫化物、３，３’−ビス（ジメチル  エチルメルカプトシリルプロピル）四硫化物、２，２’−ビス（メチルジメトキシシリルエチル）三硫化物、２，２’−ビス（メチルエトキシプロポキシシリルエチル）四硫化物、３，３’−ビス（ジエチルメトキシシリルプロピル）四硫化物、３，３’−ビス（エチルジ−ｓｅｃ．ブトキシシリルプロピル）二硫化物、３，３’−ビス（プロピルジエトキシシリルプロピル）二硫化物、３，３’−ビス（ブチルジメトキシシリルプロピル）三硫化物、３，３’−ビス（フェニルジメトキシシリルプロピル）四硫化物、３−フェニルエトキシブトキシシリル３’−トリメトキシシリルプロピル四硫化物、４，４’−ビス（トリメトキシシリルブチル）四硫化物、６，６’−ビス（トリエトキシシリルヘキシル）四硫化物、１２，１２’−ビス（トリイソプロポキシシリルドデシル）二硫化物、１８，１８’−ビス（トリメトキシシリルオクタデシル）四硫化物、１８，１８’−ビス（トリプロポキシシリルオクタデセニル）四硫化物���４，４’−ビス（トリメトキシシリル−ブテン−２−イル）四硫化物、４，４’−ビス（トリメトキシシリルシクロヘキシレン）四硫化物、５，５’−ビス（ジメトキシメチルシリルペンチル）三硫化物、３，３’−ビス（トリメトキシシリル−２−メチルプロピル）四硫化物、３，３’−ビス（ジメトキシフェニルシリル−２−メチルプロピル）二硫化物。
【００３９】
一実施形態において、硫黄含有有機ケイ素化合物は、３，３’−ビス（トリメトキシ、または、トリエトキシシリルプロピル）硫化物である。一実施形態において、硫黄含有有機ケイ素化合物は、３，３’−ビス（トリエトキシシリルプロピル）二硫化物、および、３，３’−ビス（トリエトキシシリルプロピル）四硫化物である。それゆえに、式Ｉに関して、Ｚは、
【００４０】
【化２】
2006083393.tif 000004
【００４１】
であり得る。式中、Ｒ７は、炭素原子２〜４個、あるいは炭素原子２個のアルコキシであり；ａｌｋは、炭素原子２〜４個、あるいは炭素原子３個の２価の炭化水素であり；および、ｎは、整数２〜５、あるいは２または４である。
【００４２】
その他の実施形態において、適切な硫黄含有有機ケイ素化合物としては、米国特許第６，６０８，１２５号で開示された化合物が挙げられる。米国特許第６，６０８，１２５号で開示されたような、これらの硫黄含有有機ケイ素化合物は、式：Ｇ−Ｃ（＝＝Ｏ）−Ｓ−ＣＨ２ＣＨ２ＣＨ２ＳｉＸ３で示され、式中、Ｘはそれぞれ、独立して選択されたＲＯ−基であり、ここで、Ｒは、それぞれ独立して、水素、アルキル（不飽和を含んでもよいし、含まなくてもよい）、アルケニル基、アリール基、および、アラルキル基からなる群より選択され、このような成分（ただし水素を除く）は、１〜１８個の炭素原子を含み、Ｇは、炭素原子６〜８個の１価アルキルである。一実施形態において、硫黄含有有機ケイ素化合物としては、３−（オクタノイルチオ）−１−プロピルトリエトキシシラン、ＣＨ３（ＣＨ２）６Ｃ（＝Ｏ）−Ｓ−ＣＨ２ＣＨ２ＣＨ２Ｓｉ（ＯＣＨ２ＣＨ３）３が挙げられ、これらは、ＧＥシリコン（ＧＥ  Ｓｉｌｉｃｏｎｅｓ）からＮＸＴＴＭとして市販されている。
【００４３】
その他の実施形態において、適切な硫黄含有有機ケイ素化合物としては、米国特許公報２００２／０１３０５３５で開示されたものが挙げられる。米国特許公報２００２／０１３０５３５で開示されているように、これらの硫黄含有有機ケイ素化合物は、式ＩＩまたはＩＩＩ：
【００４４】
【化３】
2006083393.tif 000005
【００４５】
で示され、式中：Ｒは、メチルまたはエチル基であり；Ｒ’は、同一または異なって、Ｃ９〜Ｃ３０の分岐状または非分岐状の１価アルキルまたはアルケニル基、アリール基、アラルキル基、分岐状または非分岐状のＣ２〜Ｃ３０のアルキルエーテル基、分岐状または非分岐状のＣ２〜Ｃ３０のアルキルポリエーテル基、または、Ｒ’”３Ｓｉであり、ここで、Ｒ’”は、Ｃ１〜Ｃ３０の分岐状または非分岐状のアルキルまたはアルケニル基、アラルキル基またはアリール基であり、Ｒ”は、分岐状または非分岐状の、飽和または不飽和の、脂肪族、芳香族、または、脂肪族／芳香族混合型の２価Ｃ１〜Ｃ３０の炭化水素基であり；
Ｘは、ＳＨ（ここで、ｎ＝１、ｍ＝１）、Ｓ（ここで、ｎ＝２、ｍ＝１〜１０）およびそれらの混合物、Ｓ（Ｃ＝＝Ｏ）−Ｒ’”（ここで、ｎ＝１、ｍ＝１）、または、Ｈ（ここで、ｎ＝１、ｍ＝１）であり；
Ｒ”は、以下を意味してもよい：ＣＨ２、ＣＨ２ＣＨ２、ＣＨ２ＣＨ２ＣＨ２、ＣＨ２ＣＨ２ＣＨ２ＣＨ２、ＣＨ（ＣＨ３）、ＣＨ２ＣＨ（ＣＨ３）、Ｃ（ＣＨ３）２、ＣＨ（Ｃ２Ｈ５）、ＣＨ２ＣＨ２ＣＨ（ＣＨ３）、ＣＨ２ＣＨ（ＣＨ３）ＣＨ２、または、
【００４６】
【化４】
2006083393.tif 000006
【００４７】
一実施形態において、硫黄含有有機ケイ素化合物は、式ＩＩで示され、Ｒは、エチルであり、Ｒ’は、Ｃ１２〜Ｃ１４アルキルであり、Ｒ”は、ＣＨ２ＣＨ２ＣＨ２であり、ＸはＳＨであり、ｎは１であり、ｍは１である。一実施形態において、硫黄含有有機ケイ素化合物はデグサ製のＳｉ−３６３である。
【００４８】
ゴム組成物における硫黄含有有機ケイ素化合物の量は、用いられるその他の添加剤のレベルに応じて変化すると予想される。一般的に言えば、硫黄含有有機ケイ素化合物の量は、０．５〜２０ｐｈｒの範囲と予想される。一実施形態において、硫黄含有有機ケイ素化合物の量は、１〜１０ｐｈｒの範囲と予想される。
【００４９】
当業者であれば容易に理解可能であるが、本ゴム組成物は、ゴムの混合分野で一般的に知られた方法によって配合され、このような方法としては、例えば、様々な硫黄加硫性の構成ゴムを、様々な一般的に用いられる添加剤材料、例えば硫黄供与対、加硫補助剤、例えば活性化剤および遅延剤、ならびに、プロセス添加剤、例えばオイル、粘着付与樹脂および可塑剤を含む樹脂、充填剤、ピグメント、脂肪酸、酸化亜鉛、ワックス、抗酸化剤およびオゾン分解防止剤、ならびに、ペプタイザーと混合すること、が挙げられる。当業者には既知であるが、上述の添加剤は、硫黄加硫性および硫黄加硫済み材料（ゴム）の目的とする使用に応じて選択され、通常、一般的な量で用いられる。硫黄ドナーの代表例としては、元素状の硫黄（遊離の硫黄）、アミンジスルフィド、高分子ポリスルフィドおよび硫黄オレフィン付加物が挙げられる。一実施形態において、硫黄加硫剤は元素状の硫黄である。硫黄加硫剤は、０．５〜８ｐｈｒの範囲、あるいは１．５〜６ｐｈｒの範囲の量で用いることができる。粘着付与樹脂が用いられる場合、その一般的な量は、約０．５〜約１０ｐｈｒであり、通常は約１〜約５ｐｈｒである。プロセス補助剤の一般的な量は、約１〜約５０ｐｈｒである。抗酸化剤の一般的な量は、約１〜約５ｐｈｒである。代表的な抗酸化剤は、例えばジフェニル−ｐ−フェニレンジアミンなどであり、例えば、Ｔｈｅ  Ｖａｎｄｅｒｂｉｌｔ  Ｒｕｂｂｅｒ  Ｈａｎｄｂｏｏｋ（１９７８年），３４４〜３４６頁で開示されたものが挙げられる。オゾン分解防止剤の一般的な量は、約１〜５ｐｈｒである。脂肪酸が用いられる場合、ステアリン酸が挙げられ、その一般的な量は、約０．５〜約３ｐｈｒである。酸化亜鉛の一般的な量は、約２〜約５ｐｈｒである。ワックスの一般的な量は、約１〜約５ｐｈｒである。微結晶性ワックスがよく用いられる。ペプタイザーの一般的な量は、約０．１〜約１ｐｈｒである。一般的なペプタイザーは、例えば、ペンタクロロチオフェノールおよびジベンズアミドジフェニル二硫化物であり得る。
【００５０】
加硫に必要な時間および／または温度を制御し、加硫物の特性を改善するために、促進剤が用いられる。一実施形態において、単一の促進剤系、すなわち一次促進剤を用いてもよい。一次促進剤は、総量が、約０．５〜約４、あるいは約０．８〜約１．５ｐｈｒの範囲で用いることができる。その他の実施形態において、活性化させて加硫物の特性を改善するために、一次促進剤と二次促進剤が併用され、二次促進剤は、より少量（例えば約０．０５〜約３ｐｈｒ）で用いられる。これらの促進剤の併用は、最終的な特性に相乗効果をもたらすことが期待でき、これらの加硫促進剤を単独で使用することによって得られるものよりある程度優れている。さらに、標準的な加工温度では影響を受けず、普通の加硫温度で十分な硬化が起こる遅効性促進剤も使用できる。加硫遅延剤も使うことができる。本発明において用いることができる促進剤の適切なタイプは、アミン、二硫化物、グアニジン、チオ尿素、チアゾール、チウラム、スルフェンアミド、ジチオカルバメート、およびザンテートである。一実施形態において、一次促進剤は、スルフェンアミドである。二次促進剤が用いられる場合、二次促進剤は、グアニジン、ジチオカルバメートまたはチウラム化合物であり得る。
【００５１】
本ゴム組成物の混合は、ゴム混合分野の当業者既知の方法によって達成することができる。例えば、原料は、典型的には、少なくとも２つの段階で、すなわち少なくとも１つの非生産的段階、続いて生産的混合段階によって混合される。典型的には、硫黄加硫剤などの最終的な硬化剤は、一般的に「生産的」混合段階と呼ばれる最終段階で混合され、ここで、典型的には、混合は、混合温度よりも低い、すなわちその前の非生産的混合段階よりも低い温度または極限温度で行われる。用語「非生産的」および「生産的」混合段階は、ゴム混合分野の当業者において周知である。本ゴム組成物は、熱機械混合工程で処理してもよい。熱機械混合工程は、一般的に、１４０℃〜１９０℃のゴム温度を得るのに適した時間の、ミキサーまたは押出機での機械作用を含む。適切な熱機械作用期間は、運転条件ならびに成分の量および性質との関係で変化する。例えば、熱機械作用は、１〜２０分とすることができる。
【００５２】
本ゴム組成物は、タイヤの様々なゴム部品に含めることができる。例えば、ゴム部品としては、トレッド（例えばトレッドキャップおよびトレッドベースなど）、サイドウォール、エイペックス、チェーファー、サイドウォールインサート、ワイヤコートまたはインナーライナが挙げられる。一実施形態において、本コンパウンドは、トレッドである。
【００５３】
本発明の空気入りタイヤは、レース用タイヤ、乗用車用タイヤ、航空機用タイヤ、農業車両、アースムーバー、オフザロード、トラック用タイヤなどとすることができる。一実施形態において、本タイヤは、で乗用車用またはトラック用タイヤある。本タイヤはまた、ラジアルでもバイアスでもよい。
【００５４】
一般的に、本発明の空気入りタイヤの加硫は、約１００℃〜２００℃の範囲の一般的な温度で行われる。一実施形態において、加硫は、約１１０℃〜１８０℃の範囲の温度で行われる。プレスまたは金型での加熱、過熱蒸気または熱風での加熱のような、あらゆる通常の加硫プロセスを用いることができる。このようなタイヤは、様々な既知の方法によって構成、賦形、成形、および硬化することができ、このような分野の当業者には明白であると予測される。
【００５５】
以下の実施例は、本発明を説明するために提供されたものであり、限定するものではない。全ての部は、特に他の規定がない限り、重量部である。
【実施例】
【００５６】
実施例Ｉ
この実施例において、８種のゴムコンパウンドを比較した。サンプル１および２は、従来技術に典型的なコントロールサンプルを示す。サンプル３は本発明の代表的例である。
【００５７】
エラストマーと、標準的な量の表１に示した一般的な硬化剤およびプロセス補助剤とを３段階の混合手順で配合し、標準的な硬化サイクルで硬化させた。硬化させたサンプルを、表２に示した標準的な試験プロトコールに従って、様々な物理特性に関して評価した。
【００５８】
【表２】
2006083393.tif 000007
【００５９】
【表３】
2006083393.tif 000008
【００６０】
表３からわかるように、本発明の代表例であるサンプル１〜４は、コントロールサンプル５〜８と比べて、ウェットグリップと磨耗とのバランスが改善されていることを示す。図は、ウェットグリップと磨耗バランスとの改善されたバランスを説明する。図からわかるように、ポリブタジエンとＳＳＢＲとの不混和性のブレンドを含むサンプル１〜５は、ポリブタジエンとＳＳＢＲとの混和性のブレンドを含むもの（サンプル６〜８）と比べて、所定のウェットグリップでより低い磨耗を示す。
【００６１】
本発明を説明する目的で特定の代表的な実施形態および詳細を示したが、当業者には、本発明の範囲から逸脱することなくそこに様々な変化および改変を行うことができることは明白であると予想される。
【図面の簡単な説明】
【００６２】
【図１】ウェットグリップと磨耗バランスとの改善されたバランスを説明する。
【図１】
2006083393.tif 000013